(57)【要約】【課題】高機械特性と高通気性（高物質透過性）の双方を満足することができる、補強型電解質膜用に多孔質膜を製造するより改良された製造方法を開示する。【解決手段】燃料電池電解質膜用の多孔質膜の製造方法において、高異方性のある未焼成の樹脂シート１（１ａ，１ｂ）の２枚以上を、全体として等方性を持つように配向方向を異ならせて積層して樹脂シート積層体２を作る。その樹脂シート積層体２を直交する二軸方向に延伸して多孔質樹脂シート１０とする。【選択図】図１
2011003358.tif 000002
【特許請求の範囲】
【請求項１】
燃料電池電解質膜用の多孔質膜の製造方法であって、高異方性のある未焼成の樹脂シートの２枚以上を全体として等方性を持つように配向方向を異ならせて積層して樹脂シート積層体を作る積層工程と、前記樹脂シート積層体を直交する二軸方向に延伸して多孔質樹脂シートとする延伸工程と、を含むことを特徴とする燃料電池電解質膜用の多孔質膜の製造方法。
【請求項２】
延伸後の多孔質樹脂シートを焼成する焼成工程をさらに含むことを特徴とする請求項１に記載の燃料電池電解質膜用の多孔質膜の製造方法。
【請求項３】
請求項１または２に記載の燃料電池電解質膜用の多孔質膜の製造方法であって、積層する樹脂シートとして高異方性のある未焼成のポリテトラフルオロエチレンシートを用いることを特徴とする燃料電池電解質膜用の多孔質膜の製造方法。
【請求項４】
請求項１〜３のいずれか一項に記載の燃料電池電解質膜用の多孔質膜の製造方法で製造された多孔質膜を備えた補強型電解質膜。
【請求項５】
請求項４に記載の補強型電解質膜を備えた膜電極接合体。
【発明の詳細な説明】
【技術分野】
【０００１】
本発明は、燃料電池電解質膜において補強膜として用いられる多孔質膜の製造方法に関する。
【背景技術】
【０００２】
燃料電池の一形態として固体高分子形燃料電池が知られている。固体高分子形燃料電池は、図４に示すように、膜電極接合体（ＭＥＡ）５０を主要な構成要素とし、それを燃料（水素）ガス流路および空気ガス流路を備えたセパレータ５１，５１で挟持して、単セルと呼ばれる１つの燃料電池５２を形成している。膜電極接合体５０は、イオン交換膜である電解質膜５５の一方側にアノード側の電極触媒層５６ａと拡散層５７ａを積層し、他方の側にカソード側の電極触媒層５６ｂと拡散層５７ｂを積層した構造を持つ。
【０００３】
電解質膜５５としては、電解質樹脂（イオン交換樹脂）であるパーフルオロスルホン酸ポリマーの薄膜（米国、デュポン社、ナフィオン膜）が主に用いられている。電解質膜において、発電耐久性やハンドリング性を向上させるために機械特性向上が必要であり、そのために、例えば、ポリテトラフルオロエチレンや高分子量ポリエチレン樹脂等の薄膜を、１軸方向あるいは２軸方向に延伸することにより多孔質化した多孔質膜を補強膜として用い、そこに電解質樹脂溶液を含浸させて補強型電解質膜とすることが行われる（特許文献１，２等参照）。
【０００４】
ところで、電解質膜とはイオンを通す物質のことであり、そのイオン伝導性の大きさが電池としての発電性能を大きく左右している。一方、補強膜として用いられる材料はイオン伝導性を持たず、これを電解質膜内に挿入するとイオン伝導性に対して大きな抵抗となる。従って、電解質膜としての性能を向上させるためには、電解質膜内における補強膜の体積分立を低下させることが望ましい。しかし、補強膜の体積分率が低下すると、補強効果は低下し十分な機械物性が確保できないため、膜強度不足による耐久性低下が起こる。
【０００５】
さらに、補強型電解質膜を用いて形成した膜電極接合体において、補強膜の膜面内における縦横方向の機械物性比は等しいことが望まれる。補強膜面内の機械物性の異方性が大きいと、電解質膨潤時の寸法変化異方性が大きくなるために、電極触媒層と電解質膜との界面に大きな縦横方向の応力ひずみ差が発生する。そのような応力ひずみ差が発生すると、反応ムラや界面剥離等を引き起こす可能性があり、電池としての耐久性に大きな影響を及ぼす。
【０００６】
従来、補強膜として使用されている１軸方向に延伸して得られる多孔質膜は、延伸方向に高配向であってその方向に繊維方向が揃っており、その方向での強度が大きくなる。しかし、延伸方向に直交する方向では配向性が低く、直交する２方向で強度異方性が大きく現れるのを避けられない。そのために、多孔質膜の膜面内における縦横方向の機械物性比が大きくなり、１軸延伸で得られる多孔質膜を補強膜として用いる電解質膜では、運転により電極触媒層と電解質膜との界面に無視できない応力ひずみ差が発生する恐れがある。
【０００７】
特許文献１，２に記載される従来の補強型電解質膜の製造において、製膜時の延伸に伴う多孔質膜の上記した強度異方性に係る課題は、特に認識されていない。その課題を解決することを目的とした燃料電池電解質膜用の多孔質膜（補強膜）とその製造方法が特許文献３に記載されている。
【０００８】
特許文献３に記載の製造方法では、ポリテトラフルオロエチレン（ＰＴＦＥ）のファインパウダーに液状潤滑剤のナフサを均一に分散させ、その混合物を予備成形した後、ペースト押出しすることで丸棒状のビードを得る。次に、このビードを一対の金属製圧延ロール間に通し、長尺の未焼成シートを作成する。この未焼成シートに１軸方向の延伸処理（延伸倍率１０倍程度）を加えることで、フィブリル状のポリテトラフルオロエチレン樹脂多孔質シートとする。得られた多孔質樹脂シートを用い、延伸方向を直交方向に交差させて少なくとも２枚を積層する。積層に際して、ポリテトラフルオロエチレン懸濁液をシートの積層界面に塗布する。そして、積層体を加熱して熱融着により一体に接合することで、電解質膜用多孔質膜（多孔質補強膜）としている。さらに、特許文献３の段落００２２には、「なお、得られた多孔質膜１０を１軸方向あるいは直交する２軸方向にさらに延伸した多孔質膜を燃料電池電解質膜用の多孔質膜として使用することもできる。」旨、記載されている。
【先行技術文献】
【特許文献】
【０００９】
【特許文献１】特開平８−１３１７９号公報
【特許文献２】特開平９−１９４６０９号公報
【特許文献３】特開２００８−４５００号公報
【発明の概要】
【発明が解決しようとする課題】
【００１０】
本発明者らは、燃料電池電解質膜用の多孔質膜について、多くの実験と研究を継続して行ってきているが、その過程において、前記特許文献３に記載の方法で製造される燃料電池電解質膜用の多孔質膜は、１枚の未焼成シートを直交する２軸方向に圧延することで異方性の小さい等方性シートとし、それを２軸延伸することで得られる多孔質膜と比較して、強度および弾性率が向上した多孔質膜が得られることを確認したが、一方において、通気性（物質透過性）が低下することを知った。
【００１１】
また、上記した多孔質膜を複合させた補強型電解質膜に、加水分解処理と酸処理を行うことによりプロトン伝導性を発揮する電解質樹脂前駆体を用いて形成される触媒層を転写あるいは積層して膜電極接合体とする場合に、加水分解処理および酸処理に伴う補強型電解質膜の面内膜寸法変化を抑制することができず、触媒層の多孔構造が破壊されることを経験した。
【００１２】
本発明は、上記のような事情に鑑みてなされたものであり、強度異方性のある未焼成の樹脂シートを２枚以上積層して形成される燃料電池電解質膜用の多孔質膜において、高機械特性と高通気性（高物質透過性）の双方を満足することができ、結果として、プロトン伝導性を付与するために加水分解処理および酸処理を必要とする場合でも、それに伴う寸法変化を抑制することのできる多孔質膜を製造するためのより改良された製造方法を開示することを課題とする。また、その製造方法で作られた多孔質膜を補強膜に持つ補強型電解質膜、およびその補強型電解質膜を備えた膜電極接合体を提供することも課題とする。
【課題を解決するための手段】
【００１３】
上記の課題を解決すべく、本発明者らはさらに実験と研究を行うことにより、前記通気性の低下は、延伸して多孔質化した多孔質樹脂シートを積層するときに積層界面に塗布したポリテトラフルオロエチレン懸濁液が接合層として介在すること、また積層シートを熱融着することによって生じることを知見した。この懸濁液の塗布または熱融着は、高延伸処理後のシート同士を安定した状態に接合するのには必要となる処理であるが、結果として成形される接合層によって、シート間の多孔質構造の連続性が阻害され、通気性が低下したものと解される。
【００１４】
本発明は、上記の知見に基づきなされたものであり、本発明による燃料電池電解質膜用の多孔質膜の製造方法は、基本的に、高異方性のある未焼成の樹脂シートの２枚以上を全体として等方性を持つように配向方向を異ならせて積層して樹脂シート積層体を作る積層工程と、前記樹脂シート積層体を直交する二軸方向に延伸して多孔質樹脂シートとする延伸工程と、を含むことを特徴とする。
【００１５】
本発明による製造方法では、出発時の樹脂シートとして、従来知られた製膜法である延伸製膜法によって作成した高異方性のある未焼成の樹脂シートをそのまま用いる。すなわち、作成された樹脂シートに、別途の延伸処理を施して多孔質化する処理を行わない。そして、延伸処理を施さない高異方性のある未焼成の樹脂シートの２枚以上を全体として等方性を持つように配向方向を異ならせて積層する。積層に際して、従来法のように、接合層を形成するための例えばポリテトラフルオロエチレン懸濁液を塗布する処理および熱融着は行わない。
【００１６】
次に、前記積層体を直交する二軸方向に延伸する。この延伸処理により、未焼成の樹脂シートは多孔質化するとともに、樹脂シートのフィブリル化（繊維化）が進行し、繊維化した部分同士が絡み合うことにより、隣接する多孔質化したシート同士の積層界面は、しっかりと接合した状態となる。すなわち、従来法のように、前記した接合層を形成するためのポリテトラフルオロエチレン懸濁液を塗布する処理を行わなくても、各層間が安定した状態に接合した多孔質膜が得られる。
【００１７】
すなわち、本発明による燃料電池電解質膜用の多孔質膜の製造方法によれば、高異方性のある未焼成の樹脂シートの２枚以上を全体として等方性を持つように配向方向を異ならせて単に積層し、それを直交する二軸方向に延伸するようにしたことにより、多孔質膜全体としては面内の機械物性の異方性が小さくなり、電解質膨潤時の寸法変化異方性を抑制することができるとともに、延伸後のフィブリル繊維が高配向状態となることから、高機械特性を備えた多孔質補強膜となる。さらに、ポリテトラフルオロエチレン懸濁液などからなる接合層が界面に存在しないことから高通気性も確保される。
【００１８】
本発明による燃料電池電解質膜用の多孔質膜の製造方法において、延伸後の多孔質樹脂シートを焼成する焼成工程をさらに含むこともできる。焼成処理を行うことにより、層間界面で熱融着が生じ、層間界面の一層の一体化が図られる。
【００１９】
本発明において、出発材料となる樹脂材料は、従来の補強型電解質膜で使用されている多孔質補強膜を作成するのに用いられる樹脂材料であってよく、好ましくは、ポリテトラフルオロエチレン樹脂、高分子量ポリエチレン樹脂などが挙げられる。積層後の延伸の容易性からポリテトラフルオロエチレン樹脂は特に好ましい。
【００２０】
上記のようにして作成した多孔質膜と電解質樹脂とを定法により複合化することで燃料電池用の電解質膜とされ、該電解質膜に定法により電極触媒層および拡散層を積層することにより膜電極接合体とされる。得られる膜電極接合体は、電解質膜に備える補強膜としての多孔質膜の膜面内における縦横方向の機械物性比がほぼ等しいことから、発電時に、電極触媒層と電解質膜との界面に膨潤による縦横方向の応力ひずみ差が発生することはなく、発電性能が高くかつ寿命の長い膜電極接合体となる。
【発明の効果】
【００２１】
本発明によれば、強度異方性がなくかつ高強度特性と高通気性を備えた燃料電池電解質膜用の多孔質膜を得ることができる。本発明による多孔質膜を補強膜に持つ電解質膜を備えた膜電極接合体は、発電性能が高くかつ寿命の長いものとなる。
【図面の簡単な説明】
【００２２】
【図１】本発明の方法により燃料電池電解質膜用の多孔質膜を製造する一態様を説明する図。
【図２】図１に示す多孔質膜と電解質樹脂とを複合化して電解質膜とする一態様を説明する図。
【図３】実施例と比較例の燃料電池セルでの発電性能を示すグラフ。
【図４】燃料電池の一例を示す模式図。
【発明を実施するための形態】
【００２３】
以下、図面を参照しながら、本発明を実施の形態により説明する。
本発明による燃料電池電解質膜用の多孔質膜１０を製造するに際しては、最初に、図１（ａ）に示すように高異方性を持つ未焼成の樹脂シート１を作る。樹脂シート１は、例えばポリテトラフルオロエチレン（ＰＴＦＥ）のファインパウダーに液状潤滑剤を均一に分散させ、その混合物を混練してペースト状とし、それを押出成形等により丸棒状のビードとし、このビードを一対の金属製圧延ロール間を通すことで得られる長尺の未焼成の高異方性樹脂シートを、所定の大きさに切断することで作ることができる。
【００２４】
所定の大きさの高異方性を持つ樹脂シート１の２枚以上を、全体として等方性を持つように配向方向を異ならせて積層する。図１（ｂ）に示す例では、２枚の高異方性を持つ樹脂シート１ａ，１ｂを、その配向方向を互いに直交させた状態で単に貼り合わせ、図１（ｃ）に示すように、全体として等方性となった積層体２としている。積層後、積層体２を直交する２軸方向に二軸延伸することで、樹脂シート１ａ，１ｂは多孔質化するとともに、図１（ｄ）に示すように、高強度かつ等方的なＰＴＦＥ多孔質膜（補強膜）１０が得られる。二軸延伸は、同時二軸延伸でもよく、逐次二軸延伸でもよいが、等方的な機械強度を得やすいことから、同時二軸延伸はより好ましい。
【００２５】
後の実施例に示すよう、上記のようにして形成した多孔質膜１０は、等方的な未焼成シートの延伸により得られる多孔質膜よりも、高機械特性（高弾性率、高最大強度）を得ることができる。また、一方向に高配向した（高異方性）シートの同時二軸延伸は、延伸ムラや膜裂けが発生することから、通常困難であるが、本発明による方法を用いることで、延伸前の積層シートのバルク配向を等方的にすることができ、二軸同時延伸が可能となる。これにより、多孔構造を均質化することができる。
【００２６】
また、本発明による方法では、延伸前に樹脂シートを積層させるために、各シート界面において、延伸時に繊維化（フィブリル化）が起こり、シート間の密着性が向上する。
【００２７】
このままで、燃料電池電解質膜用の多孔質膜として使用することもできる。しかし、好ましくは、延伸後の多孔質膜１０を、樹脂シート１の形成材料（例えば、ＰＴＦＥ）の融点以上の温度で焼成（熱固定）する。この焼成（熱固定）により、膜の強度が増加するとともに、樹脂が溶融することで膜界面は消失する。これにより、良好な多孔パスが形成され、高通気性も確保される。
【００２８】
なお、積層する各樹脂シート１の機械物性は同じであることが好ましいが、異なっていても差し支えない。いずれにしても、樹脂シートの延伸方向（繊維の配向方向）を互いに交差させた姿勢で積層して、全体として等方性を持つように積層すればよい。
【００２９】
次ぎに、得られた多孔質膜１０と電解質樹脂とを複合化する。複合化は、多孔質膜１０を電解質樹脂溶液中に浸漬して、多孔質膜１０に電解質樹脂を含浸させた後、乾燥する方法、あるいは、図２に示すように、多孔質膜１０に電解質樹脂前駆体の薄膜１１，１１を積層して、多孔質膜１０の融点以下、かつ、電解質樹脂前駆体の融点（ガラス転移点）以上の温度で、熱圧着する等により行い、かつ加水分解、酸処理を行って電解質膜とする。それにより、本発明による燃料電池電解質膜用の多孔質膜１０を補強膜として備えた電解質膜２０が得られる。また、図示しないが、得られた電解質膜２０にアノード側およびカソード側の電極触媒層および拡散層を積層することにより、膜電極接合体が形成される。
【００３０】
前記したように、本発明による多孔質膜１０は強度が等方性であり、縦横方向の機械物性比がほぼ等しくなっているので、それを補強膜として持つ電解質膜２０は、高強度、等方性、高物質透過性を持つ複合型（補強型）電解質膜となる。また、本発明による補強型電解質膜２０を備えた膜電極接合体では、発電作用時の膨潤・収縮により、電極触媒層と電解質膜との界面に縦横方向の大きな応力ひずみ差が発生するのを回避することができ、発電性能が高くかつ寿命の長い膜電極接合体となる。
【００３１】
また、上記したＰＴＦＥ多孔質膜を複合させた補強型電解質膜２０に、加水分解処理と酸処理を行うことによりプロトン伝導性を発揮する電解質樹脂前駆体を用いて形成される触媒層を転写あるいは積層して膜電極接合体（ＭＥＡ）とする場合には、加水分解処理および酸処理を行うことが必要となるが、その処理時に、面内膜寸法変化を抑制することができ、触媒層の多孔構造を破壊することなく、膜電極接合体を作成することができる。すなわち、前記した電解質前駆体樹脂（側鎖末端：−ＳＯ２Ｆ）は熱的安定性には優れるが機械特性は低く、電解質前駆体樹脂の状態で電解質膜に転写し、その後、加水分解処理および酸処理を行って、側鎖末端を−ＳＯ２Ｈに変換するときに、電解質膜および触媒層の面内膨潤・収縮を伴い触媒構造を破壊する問題があるが、本発明による高強度多孔質膜を補強膜として用いることで、加水分解時の面内膨張を抑制でき、触媒層が破壊するのを抑制することができる。
【実施例】
【００３２】
以下、実施例と比較例とにより本発明を説明する。
［実施例１］
ポリテトラフルオロエチレン（ＰＴＦＥ）のファインパウダーに液状潤滑剤のナフサを均一に分散させ、その混合物を予備成形した後、ペースト押出しすることで丸棒状のビードを得た。このビードを一対の金属製圧延ロール間に通し、長尺の高異方性である未焼成シートＡを作成した。このシートを用い、各シートを４５゜ずつ回転させて、４枚のシートを積層させて未焼成等方性の積層シートとした。そして、その積層シートを、通常の方法により二軸延伸し、焼成（熱固定）することで、異方性の小さいほぼ等方性のフィブリル構造を持つＰＴＦＥ多孔質膜を得た。得られたＰＴＦＥ多孔質膜について、下記の評価１（機械特性）および評価２（通気性）の評価を行った。その結果を表１に示した。
【００３３】
また、得られた多孔質膜を補強膜に用い、燃料電気用電解質である市販Ｎａｆｉｏｎ（デュポン社製）と複合化させて、複合型（補強型）電解質膜を作成し、それを用いて燃料電池セルを作成した。作成した燃料電池セルについて、発電性能を評価した。その結果を図３のグラフに示した。
【００３４】
評価１（機械特性）：多孔質膜の機械特性として、各膜のＭＤ方向とＴＤ方向の最大強度（ＭＰａ）と弾性率（ＭＰａ）を特定した。
評価２（通気性）：多孔質膜の通気性を比較するために、各膜のガーレー値を測定した。なお、ここでガーレー値とは、ＪＩＳＰ８１１７に準拠した０．８７９ｇｆ／ｍｍ２圧で１００ｃｃの空気が膜を透過する秒数のことを意味する。
【００３５】
［比較例１］
実施例１と同様にして長尺の高異方性である未焼成シートＡを得た。このシートＡをさらに多回圧延薄膜化、あるいは加工方向（ＭＤ方向）と加工直交方向（ＴＤ方向）に圧延することで異方性の小さいほぼ等方性のフィブリル構造を持つＰＴＦＥ多孔質膜を得た。得られたＰＴＦＥ多孔質膜について、実施例１と同じ評価を行った。その結果を表１に示した。
【００３６】
また、得られた多孔質膜を補強膜に用い、燃料電気用電解質である市販Ｎａｆｉｏｎ（デュポン社製）と複合化させて、複合型（補強型）電解質膜を作成し、それを用いて燃料電池セルを作成した。作成した燃料電池セルについて、実施例１と同様にして、発電性能を評価した。その結果を図３のグラフに示した。
【００３７】
［比較例２］
実施例１と同様にして長尺の高異方性である未焼成シートＡを得た。それを、高配向方向へ一軸延伸することで多孔質膜を得た。得られた多孔質膜を直交方向に積層させ、トータル物性として異方性の小さいほぼ等方性の積層多孔質膜を作成した。このときの積層膜接合方法として、界面接合力を強くすることを目的に、ＰＴＦＥ懸濁液を多孔質膜界面に塗布し、融点以上で熱融着させる方法を用いた。得られたＰＴＦＥ多孔質膜について、実施例１と同じ評価を行った。その結果を表１に示した。
【００３８】
また、得られた多孔質膜を補強膜に用い、燃料電気用電解質である市販Ｎａｆｉｏｎ（デュポン社製）と複合化させて、複合型（補強型）電解質膜を作成し、それを用いて燃料電池セルを作成した。作成した燃料電池セルについて、実施例１と同様にして、発電性能を評価した。その結果を図３のグラフに示した。
【００３９】
【表１】
2011003358.tif 000003
【００４０】
［結果］
表１に示されるように、実施例１では、比較例１と比較して、高異方性（高配向）シートを延伸基材として用いたため、延伸後のフィブリル繊維が高配向状態となり、最大強度および弾性率ともに向上しているとがわかる。また、比較例２と比較すると、機械特性においては、同様のＰＴＦＥシートを延伸基材として用いているために大きな向上は見られないが、比較例２と違い、実施例１では膜の接合層が存在しないために、多孔構造の連続性を現す通気性において改善されており、高通気性を示すことがわかる。従って、本発明によれば、高機械特性かつ高通気性の多孔質膜を得ることができる。
【００４１】
また、比較例２の電解質膜は、実施例１の電解質膜と比較して、補強膜の機械特性が同等にもかかわらず、接合界面の物質透過律速による通気性低下から、電解質樹脂との複合後の物質移動（プロトン移動、水移動）が低下し、それにより、燃料電池セルの発電において高電流域での拡散律速を誘発し、発電性能が低下していることがわかる。
【００４２】
上記のことから、実施例１の多孔質膜を電解質膜用補強膜に用いることで、膜電極接合体に、あるいは燃料電池セルに、高機械特性（高耐久性、高ハンドリング性）かつ高発電特性（高性能）を持たせることが可能となることがわかる。
【符号の説明】
【００４３】
１、１ａ、１ｂ…高異方性を持つ未焼成の樹脂シート、
２…全体として等方性となった積層体、
１０…燃料電池電解質膜用の多孔質膜、
１１…電解質樹脂前駆体の薄膜、
２０…多孔質膜１０を補強膜として備えた電解質膜。
【図１】
2011003358.tif 000004
【図２】
2011003358.tif 000005
【図３】
2011003358.tif 000006
【図４】
2011003358.tif 000007